Visconti 에 의해 진행된 종래의 HVPE 성장 기술은 수산화칼륨(KOH) 및 인산(H3PO4)을 이용하여 화학적 식각을 통해 성장된 질화갈륨의 결함을 감소시키는 기술이 제안되었다.그러나, 종래 방법은 성장 공정을 진행한 다음 화학적 식각 공정이 진행되기 때문에 공정이 단계가 추가되고, 과도한 화학적 식각에 의해 질화갈륨이 손상될 수 있다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 레이저 다이오드나 발광다이오드와 같은 반도체 소자의 성능 및 수명은 해당 소자를 구성하는 여러 요소들에 의해 결정되는데, 특히, 소자들이 적층되는 베이스 기판에 의해 많은 영향을 받는다. 양질의 반도체 기판 제조를 위한 여러 방법이 제시되고 있다.대표적인 Ⅲ-Ⅴ족 화합물 반도체 기판으로 GaN 기판을 들 수 있는데, GaN 기판은 GaAs 기판, InP 기판 등과 함께, 반도체 소자에 적합하게 이용되고 있지만, GaAs 기판 및 InP 기판에 비해 제조 비용이 매우 비싸다.질화갈륨계 반도체는 이종기판 상에 유기금속화학기상증착법(metal organic chemical vapor deposition; MOCVD), 분자빔 성장법(molecular beam epitaxy), 수소화물 기상증착법(hydride vapor phase epitaxy: HVPE) 등과 같은 기상 성장법을 통해 단결정의 질화갈륨(GaN) 막을 제조하고 있다.이중에서도 수 내지 수백 ㎛에 이르는 후막(thick film) 성장에는 HVPE 성장법이 유리하며, 특히, HVPE 성장법에 의하면 성장조건, 기판의 사용조건 등에 따라 수mm의 벌크(bulk) 성장도 가능하다.그러나, 이종기판과 질화갈륨(GaN)계 반도체 간의 격자 상수의 차이로 인하여 질화갈륨 층에 내부 응력(strain)이 발생하게 되고 성장 후 냉각 시 더 많은 응력이 계면에 축적되어, 일정 두께 이상 성장시 균열이 발생하며, 응력 완화를 위해 사파이어와 질화갈륨 계면으로부터 전위(dislocation)가 발생하게 된다.발생된 전위는 결정의 성장 방향으로 전파하게 되며 관통전위는 성장 표면까지 전파하여 질화물계 반도체 기판의 결정성을 감소시킴으로써 궁극적으로 소자의 전기 특성을 저하시킨다.이를 해결하기 위해, 대한민국등록특허 제 10-0893360호 에 개시된 바와 같은 HCl:NH3의 비를 조절하여 HVPE 성장법으로 질화갈륨 단결정을 위한 버퍼층을 형성하는 방법이 제안되었다. 종래의 버퍼층을 형성하는 방법은 사파이어 기판과 질화갈륨 사이의 경계면에 나노 다공성 형태의 버퍼층을 형성하여 질화갈륨과 사파이어 기판 간의 열팽창계수를 감소시키는 기술을 개시한다.그러나, 종래 방법은 성장 전에 사파이어 기판을 HCl로 전처리하기 때문에 공정이 복잡하고, HCl로 인해 사파이어 기판이 손상(예; 식각)되어 결정 결함을 증가시킬 수 있고, 공정 마지막 단계에서 NH3 이 비교적 높은 유량으로 주입되어 사파이어 기판 표면에 질화갈륨이 고르게 성장되지 않고, 사파이어 기판 엣지에 폴리 질화갈륨(poly GaN)이 집중 성장된다. 또한, 일본공개특허 제 2009-519202호 에 개시된 바와 같은, NH3 유량 및 HCl 유량을 조절하여 HVPE 성장법으로 III족 질화물을 성장시켜 III족 질화물의 휨을 감소시키는 기술, 특히, NH3 유량을 조절하는 기술이 제안되었다.그러나, 종래 방법은 사파이어 기판 표면에 질화갈륨이 고르게 성장되지 않고, 사파이어 기판 엣지에 폴리 질화갈륨(poly GaN)이 집중 성장된다.  또한, 성장된 III족 질화물의 결정 구조를 예방하면서 가능한 만큼의 원하는 두께로 성장시켜 높은 광학 품질을 갖는 낮은-결함 물질을 수득하는 것이 어렵다.또한, 일본공개특허 제 2004-296640호 에 개시된 바와 같은, V/III비를 조절하여 HVPE 성장법으로 질화갈륨계 반도체층을 성장시켜 양질의 질화갈륨계 반도체층를 제조하는 기술이 제안되었다.그러나, 종래 방법은 성장된 질화갈륨계 반도체층의 결정 구조를 예방하면서 가능한 만큼의 두께로 성장시켜 높은 광학 품질을 갖는 낮은-결함 물질을 수득하는 것이 어렵다.또한, Hae-Yong Lee 에 의해 진행된 종래의 HVPE 성장법은 질화갈륨을 성장시킬 때, 1010℃의 성장 온도에서 서셉터를 100rpm으로 회전시켜 성장 시킴으로써, 질화갈륨의 휨을 감소시키는 기술이 제안되었다.그러나, 종래 방법은 공정 난이도가 증가 되고, 성장된 질화갈륨의 휨이 충분히 완화되지 않는다.또한, P.